(57)【特許請求の範囲】
【請求項１】
基材上に受容層が設けられてなる熱転写受像シートにおいて、前記受容層が、少なくともグリシジル（メタ）アクリレートから誘導される繰り返し単位を含むアクリルポリマーの（メタ）アクリレート変性物と、エポキシ樹脂とからなることを特徴とする熱転写受像シート。
【請求項２】
エポキシ樹脂がビスフェノール型エポキシ樹脂である請求項１記載の熱転写受像シート。
【請求項３】
アクリルポリマーの（メタ）アクリレート変性物Ａとエポキシ樹脂Ｅとの重量比が、Ａ/Ｅ＝９５/５〜６０/４０である請求項１または２記載の熱転写受像シート。
【発明の詳細な説明】
【技術分野】
【０００１】
本発明は熱転写受像シートに関し、詳しくは耐久性が向上し、かつ、十分な印画濃度を得ることが可能な熱転写受像シートに関する。
【背景技術】
【０００２】
簡便で鮮明に記録できる方式として感熱転写記録方式が広く用いられている。この記録方式は、基材上に着色転写層を有する熱転写シートの背面からサーマルヘッドなどから熱エネルギーを加えることにより、着色転写層から画像を熱転写受像シートの表面に熱転写して画像を形成するものである。この転写方式はその着色転写層の構成によって昇華転写型と熱溶融型に大別される。
【０００３】
また、感熱転写記録方式はフルカラーの画像形成が可能であることから、コンピュータグラフィックス、ＤＶＤＲＯＭその他に代表されるデジタル画像およびビデオ等のアナログ画像のフルカラーハードコピーシステムとして用途が拡大している。たとえば、ＣＡＤなどの設計の出力、ＣＴスキャンなどの医療用測定機器の出力、身分証明書（ＩＤカード）やクレジットカード等への顔写真出力等が挙げられる。
【０００４】
ところで、一般的に昇華転写型の熱転写シートで画像を形成した場合、通常の印刷用インクと比べて、耐候性、耐擦過性、耐薬品性等の耐久性が劣る。このため、耐久性を向上させることを目的として受容層のバインダ樹脂について種々検討されている（たとえば、特許文献１）。
【特許文献１】特開２００３−１５４７６４号
【発明の開示】
【発明が解決しようとする課題】
【０００５】
しかし、耐候性、耐擦過性、耐薬品性等の耐久性を向上させることができるような受容層が得られても、そのような受容層では印画濃度に劣るという問題点があった。このため、耐久性に優れるとともに、十分な印画濃度が得られる熱転写受像シートが求められていた。
【課題を解決するための手段】
【０００６】
本発明者らは上記問題点を解決すべく鋭意検討した結果、ある特定の樹脂を受容層を形成する樹脂として用いることにより、耐候性、耐擦過性、耐薬品性等の耐久性が向上し、かつ、十分な印画濃度が得られることを見出し、本発明を完成するに至った。
【０００７】
すなわち、本発明の熱転写受像シートは、基材上に受容層を設けてなり、前記受容層が、少なくともグリシジル（メタ）アクリレートから誘導される繰り返し単位を含むアクリルポリマーの（メタ）アクリレート変性物と、エポキシ樹脂とからなることを特徴とする。本発明においては、熱硬化性樹脂を基本骨格とする化合物よりも高分子化が可能なアクリルポリマーを基本骨格とする（メタ）アクリレート変性物を架橋性の化合物として用いるものである。
【０００８】
本発明における(メタ)アクリレート変性物の架橋について、メタアクリレートの場合を例にとって説明すると、下記反応式に示すように、アクリルポリマー中に含まれるグリシジル（メタ）アクリレートから誘導される側鎖（１）とメタクリレート（２）とは、側鎖（１）の末端のグリシジル基と、メタクリレート（２）中の水酸基とが反応することで互いに結合される。そして、この結合によって合成されたアクリルポリマーの（メタ）アクリレート変性物の側鎖（３）の末端のＣ＝Ｃ基が、たとえば光照射等によって励起した光重合開始剤や、他の側鎖（３）の末端のＣ＝Ｃ基と重合反応することでこの（メタ）アクリレート変性物が架橋される。
【化１】
0004418420.tif 000002
【０００９】
本発明においては、エポキシ樹脂がビスフェノール型エポキシ樹脂であることが好ましい。さらに、エポキシ樹脂の割合は、アクリルポリマーの（メタ）アクリレート変性物Ａとエポキシ樹脂Ｅとの重量比Ａ／Ｅで表して、９５／５〜６０／４０の範囲内であることが好ましい。この範囲よりエポキシ樹脂Ｅの割合が少ない場合には、エポキシ樹脂を併用したことにより、受容層の染着性を向上させ、発色濃度を得る効果が十分に得られないおそれがある。また、上記範囲より（メタ）アクリレートの変性物Ａの割合が少ない場合には、テープ状の熱転写受像シートをロール状に巻き重ねた状態で保存した際に、受容層が接触する基材と貼りついてしまう、いわゆるブロッキングを起こしやすくなる。さらに、架橋後の受容層の耐擦過性、耐溶剤性、耐候性が低下したり、透明性が低下したりするおそれもある。
【発明の効果】
【００１０】
本発明においては熱硬化性樹脂を基本骨格とする化合物よりも高分子化が可能な、アクリルポリマーを基本骨格とする（メタ）アクリレート変性物を架橋性の化合物として用いる。そのため基本骨格としてのアクリルポリマーの分子量を調整することによって、ブロッキングを防止することができる。
【００１１】
上記（メタ）アクリレート変性物においては、その基本骨格であるアクリルポリマー中に含まれるグリシジル（メタ）アクリレートから誘導される繰り返し単位の割合を変化させることで、この繰り返し単位のグリシジル基の部分を結合させる、架橋性の官能基としての（メタ）アクリレート変性物の数を任意に変化させることができる。そのため、架橋後の受容層の架橋密度とそれによる受容層の耐擦過性、耐薬品性、耐候性等の特性を自由に設計できる。しかも（メタ）アクリレート変性物の基本骨格であるアクリルポリマーは、通常の樹脂中で最も高いレベルの透明性を有するため、受容層の透明性を向上することもできる。
【００１２】
本発明における受容層はエポキシ樹脂を併用している。エポキシ樹脂は光照射による(メタ)アクリレート変性物の架橋時に、光照射によって発生する熱によって(メタ)アクリレート変性物の上記側鎖（３）中に含まれる水酸基と反応して架橋物中に取り込まれるため、転写後の受容層を光照射によって架橋することで、より強固な皮膜を形成することができる。
【００１３】
しかも、光照射による光重合反応によって、上記のように（メタ）アクリレート変性物、エポキシ樹脂および光重合開始剤の各成分が架橋反応して、三次元網目構造を有する分子量の大きな架橋物が形成されるため、架橋後の受容層の耐擦過性、耐溶剤性、耐候性を向上することもできる。また、エポキシ樹脂の割合を変化させることで、受容層の転写時の感度を調整したり、転写後の受容層の接着強度を調整したりできる上、架橋後の受容層の架橋密度と、それによる耐擦過性、耐溶剤性、耐候性等の特性を自由に設計することもできる。
【００１４】
また、エポキシ樹脂としてビスフェノール型エポキシ樹脂を使用した場合には、このビスフェノール型エポキシ樹脂が分子中にヒドロキシル基を含み、受容層を架橋させることでより強固な皮膜を形成させることができる。
【発明を実施するための最良の形態】
【００１５】
本発明の熱転写受像シートは、基材上に受容層が設けられてなり、前記受容層が、少なくともグリシジル（メタ）アクリレートから誘導される繰り返し単位を含むアクリルポリマーの（メタ）アクリレート変性物と、エポキシ樹脂とからなる。
【００１６】
このうち、（メタ）アクリレート変性物の基本骨格であるアクリルポリマーとしてはグリシジル（メタ）アクリレートのみからなるもの、すなわち、グリシジルアクリレートのホモポリマー、グリシジルメタクリレートのホモポリマー、グリシジルアクリレートとグリシジルメタクリレートとのコポリマーが挙げられる他、グリシジル（メタ）アクリレートと他のモノマーとのコポリマーも使用可能である。
【００１７】
グリシジル（メタ）アクリレートとコポリマーを形成することができる他のモノマーとしてはたとえば、メチルアクリレート、エチルアクリレート、イソプロピルアクリレート、ｎ−プロピルアクリレート、イソブチルアクリレート、ｔｅｒｔ−ブチルアクリレート、ｎ−ブチルアクリレート、シクロヘキシルアクリレート、オクチルアクリレート、ドデシルアクリレート、メチルメタクリレート、エチルメタクリレート、イソプロピルメタクリレート、ｎ−プロピルメタクリレート、イソブチルメタクリレート、ｔｅｒｔ−ブチルメタクリレート、ｎ−ブチルメタクリレート、シクロヘキシルメタクリレート、オクチルメタクリレート、ドデシルメタクリレート等のアルキル基の炭素数が１〜１８のアルキル（メタ）アクリレートモノマーや、スチレン、α−メチルスチレン等のスチレン系モノマーの一種または二種以上が挙げられる。
【００１８】
アクリルポリマーがグリシジル（メタ）アクリレートと他のモノマーとのコポリマーであるとき、このコポリマーにおけるグリシジル（メタ）アクリレートの含有割合は５０重量％以上、特に６０重量％以上であることが好ましい。含有割合がこの範囲未満では、コポリマーのグリシジル基の部分に結合される光架橋性の官能基としての（メタ）アクリレートの数が少なすぎて架橋後の受容層の架橋密度が不十分になるため、受容層の耐擦過性、耐溶剤性、耐候性が低下するおそれがある。
【００１９】
なお、アクリルポリマーは先に説明したようにグリシジル（メタ）アクリレートのみで形成してもよいため、その含有割合の上限は１００重量％まで限定されない。ただし、他のモノマーと共重合させることによる架橋後の受容層の架橋密度と、それによる耐擦過性、耐溶剤性、耐候性等の特性を自由に設計する効果を良好に発揮させるためには、グリシジル（メタ）アクリレートの含有割合は９５重量％以下であることが好ましい。
【００２０】
グリシジル（メタ）アクリレートのみの重合体として、その含有割合を１００重量％とするか、または他のモノマーを共重合させて、グリシジル（メタ）アクリレートの含有割合を５０重量％以上の範囲で調整することによって、架橋後の受容層の架橋密度と、それによる耐擦過性、耐溶剤性、耐候性等の特性を自由に設計することができる。本発明において、光架橋性の化合物として用いられるアクリルポリマーの（メタ）アクリレート変性物は、上記アクリルポリマーのグリシジル基の部分に（メタ）アクリレートが結合された構造を有する。詳しくは、１つのアクリルポリマー中の複数のグリシジル基に、いずれもアクリレートが結合された化合物や、メタクリレートが結合された化合物が挙げられる他、アクリレートとメタクリレートが混合して結合された化合物が挙げられる。
【００２１】
上記アクリルポリマーの（メタ）アクリレート変性物は、そのガラス転移温度が４０〜８０℃、特に４０〜７０℃であることが好ましい。ガラス転移温度がこの範囲未満では、受容層がその転写温度以下でも溶融、軟化しやすくなって、たとえば、保存中の熱履歴等によってブロッキングしやすくなるおそれがある。一方、ガラス転移温度がこの範囲を超える場合には、印画時の印画濃度が低下するおそれがある。
【００２２】
なお、アクリルポリマーの（メタ）アクリレート変性物のガラス転移温度を調整するには、以下のような方法があり、いずれかを採用すればよい。（１）アクリルポリマーを構成するグリシジル（メタ）アクリレートの種類を変更する。（２）２種のグリシジル（メタ）アクリレートを共重合させる場合はその比率を変化させる。（３）他のモノマーを共重合させる場合はその種類を変更したり、比率を変化させたりする。（４）グリシジル基に結合させる（メタ）アクリレートの種類を変更する。（５）２種の（メタ）アクリレートを混合して結合させる場合にはその比率を変化させる。
【００２３】
アクリルポリマーの（メタ）アクリレート変性物としては、上記各種の化合物の中から１種を単独で使用してもよいし、２種以上を併用してもよい。
【００２４】
エポキシ樹脂は転写時の受容層に被転写体に対する接着力を生じさせることができるとともに、光照射による熱によってアクリルポリマーの（メタ）アクリレート変性物と反応して架橋物を形成することができる。種々のエポキシ樹脂が、いずれも使用可能であるが、特にビスフェノール型のエポキシ樹脂が好ましい。ビスフェノール型のエポキシ樹脂は分子中にヒドロキシル基を含むため、架橋させることにより、耐擦過性、耐溶剤性、耐候性等の耐久性を向上させることができる。
【００２５】
エポキシ樹脂としては、その数平均分子量が１，０００〜３，０００、特に１，０００〜２，０００であるものを用いることが好ましい。数平均分子量がこの範囲未満であるエポキシ樹脂を含む受容層は、所定の転写温度以下でも接着力を生じやすくなる傾向がある。そのため、たとえば、保存中の熱履歴等によって受容層がブロッキングし易くなるおそれがある。一方、数平均分子量が上記の範囲を超えるエポキシ樹脂を含む受容層は、印画時に所望の印画濃度を得ることができないおそれがある。
【００２６】
また、エポキシ樹脂はそのエポキシ樹脂当量が、１，５００ｇ／ｅｑ以下、特に６００〜１，０００ｇ／ｅｑであるものを用いるのが好ましい。エポキシ当量がこの範囲を超えるエポキシ樹脂は、アクリルポリマーの（メタ）アクリレート変性物との反応性が低下して、光照射時に強固な架橋物を形成できず、受容層の耐擦過性、耐溶剤性、耐候性が低下するおそれがある。
【００２７】
上記の条件を満足するビスフェノール型エポキシ樹脂の具体例としては、これらに限定されないが、たとえば、ジャパンエポキシレジン（株）製のエピコート（登録商標）シリーズのうち、いずれもビスフェノールＡ型エポキシ樹脂であるエピコート１００２（エポキシ当量６００〜７００ｇ／ｅｑ、軟化点：７８℃、数平均分子量：約１，０６０）、エピコート１００３（エポキシ当量６７０〜７７０ｇ／ｅｑ、軟化点：８９℃、数平均分子量：約１，２００）、エピコート１０５５（エポキシ当量８００〜９００ｇ／ｅｑ、軟化点：９３℃、数平均分子量：約１，３５０）、エピコート１００４（エポキシ当量８７５〜９７５ｇ／ｅｑ、軟化点：９７℃、数平均分子量：約１，６００）、エピコート１００４ＡＦ（エポキシ当量８７５〜９７５ｇ／ｅｑ、軟化点：９７℃、数平均分子量：約１，６００）等が挙げられる。
【００２８】
受容層は、アクリルポリマーの（メタ）アクリレート変性物Ａとエポキシ樹脂Ｅとを、重量比Ａ／Ｅ＝９５／５〜６０／４０、特にＡ／Ｅ＝９０／１０〜７０／３０の割合で含むことが好ましい。重量比Ａ／Ｅがこの範囲内であれば、受容層のブロッキングを防止するとともに、架橋後の受容層の耐擦過性、耐溶剤性、耐候性、耐熱性、透明性を向上する効果を維持することができる。また、印画時に所望の印画濃度を得ることが可能となる。
【００２９】
光重合開始剤としては、紫外線等の光照射によって、アクリルポリマーの（メタ）アクリレート変性物を光重合させるとともに、エポキシ樹脂を取り込んで架橋物を形成しうる種々の化合物がいずれも使用可能であり、たとえば、ビアセチルアセトフェノン、ベンゾフェノン、４，４―ビス（ジエチルアミン）ベンゾフェノン、フェナントラキノン、アゾビスイソブチルニトリル、ミヒラーケトン、ベンジルベンゾイン、ベンゾインイソブチルエーテル、ベンジルジメチルケタール、テトラメチルチウラムスルフィド、ベンゾイルパーオキサイド、ジ−ｔｅｒｔ−ブチルパーオキサイド、１−ヒドロキシシクロヘキシルフェニルケトン、２−ヒドロキシ−２−メチル−１−フェニル−プロパン−１−オン、１−（４−イソプロピルフェニル−２−ヒドロキシ−２−メチルプロパン−１−オン、２−クロロチオキサントン、メチルベンゾイルフォーメイト等が挙げられる。
【００３０】
光重合開始剤は、アクリルポリマーの（メタ）アクリレート変性物と、エポキシ樹脂との総量１００重量部に対して１〜１０重量部の割合で受容層に含有させるのが好ましい。
【００３１】
画像形成時において、着色層を有する昇華転写シートと熱転写受像シートの受容層との融着を防止するために、受容層に離型剤を添加することができる。離型剤としては、シリコーンオイル、フッ素系界面活性剤、リン酸エステル系界面活性剤、各種ワックス類等が挙げられる。離型剤は１種単独で、もしくは２種以上を組み合わせて使用してもよい。また、これらの離型剤は受容層に添加せず、受容層上に別途塗工してもよい。
【００３２】
受容層には上記の各成分に加えて、さらにこの受容層を着色するための着色剤、顔料を分散させるための分散剤、増感剤、紫外線吸収剤、レベリング剤、粘弾性改質剤等の添加剤を任意の割合で含有させることができる。
【００３３】
本発明の熱転写受像シートは、上記の各成分と溶媒とを含む塗工液を基材の片面に塗布し、乾燥させて受容層を形成することで製造される。
【００３４】
基材としては、従来公知の種々の材料、たとえば、ポリエステルフィルム、ポリプロピレンフィルム、アラミドフィルム、ポリカーボネートフィルム等の各種フィルム、上質紙、アート紙、コート紙、キャストコート紙等の耐熱性を有する材料を使用することができる。また、これらを芯材として、発泡フィルム、非発泡フィルムが芯材の片側または両側に設けられた複合材料であってもよい。
【００３５】
基材は熱転写プリンタにおける搬送性から３〜１００μｍの厚さを有するものが好ましい。
【００３６】
基材の受容層を形成する側の表面には、ワックス類を主成分とするなどの離型性や導電性を付与した層を形成し、その離型層の上に受容層を設けてもよい。また、受容層側に中間層を設けてもよい。さらに、上記基材の受容層が形成される側の面とは反対の面にシリコーン樹脂、フッ素樹脂、ニトロセルロース樹脂、シリコーン変性ウレタン樹脂、シリコーン変性アクリル樹脂からなり必要に応じて滑剤を分散させた耐熱保護層を形成してもよい。
（熱転写受像シートの作製）
【実施例】
【００３７】
[実施例１]
アクリルポリマーの（メタ）アクリレート変性物としてのグリシジルメタクリレートとメチルメタクリレートとのコポリマーのメタクリレート変性物（ＧＭＭ／ＭＭＡ−ＭＡＡ、グリシジルメタクリレートの含有割合：９０重量％、ガラス転移温度：４６℃）１７重量部、ビスフェノールＡ型エポキシ樹脂（ジャパンエポキシレジン（株）製のエピコート１００３、エポキシ当量：６７０〜７７０ｇ／ｅｑ、軟化点８９℃、数平均分子量：約１，２００）３重量部、光重合開始剤として１−ヒドロキシシクロヘキシルフェニルケトン（チバ・スペシャルティ・ケミカルズ製のイルガキュア（登録商標）１８４）１重量部、およびメチルエチルケトン７９重量部を混合して調整し、受容層の塗工液を作成した。
【００３８】
基材として、厚さ１６５μｍの三菱製紙(株)製Ａ−２コート上に、無延伸ポリプロピレンフィルム（東洋紡績(株)製パイレンフィルム−ＣＴ  Ｐ１１２８、厚さ３０μｍ）を、ウレタン系接着剤を塗布量５ｇ/ｍ２で使用し、ドライラミネーションして積層させた。
【００３９】
さらに、上記無延伸ポリエステルフィルム上に上記組成の塗工液を塗工、乾燥させて、乾燥後に５．０ｇ/ｃｍ２となるように受容層を形成した。受容層におけるアクリルポリマーの（メタ）アクリレート変性物Ａとエポキシ樹脂Ｅとの重量比Ａ／Ｅは８５／１５であった。
【００４０】
[実施例２]
アクリルポリマーの（メタ）アクリレート変性物として、ＧＭＡ／ＭＭＡ−ＭＡＡに代えて、グリシジルメタクリレートホモポリマーのメタクリレート変性物（ＧＭＡ−ＭＡＡ、ガラス転移温度：４１℃）を同量使用したこと以外は実施例１と同様にして熱転写受像シートを作製した。
【００４１】
[実施例３〜７]
エポキシ樹脂として、エピコート１００３に代えて、いずれもジャパンエポキシレジン(株)製の、下記に記載する各ビスフェノールＡ型エポキシ樹脂を同量使用した以外は実施例１と同様にして熱転写受像シートを作製した。
実施例３：エピコート１００１（エポキシ当量：４５０〜５００ｇ／ｅｑ、軟化点：６４℃、数平均分子量：約９００）
実施例４：エピコート１００２（エポキシ当量：６００〜７００ｇ／ｅｑ、軟化点：７８℃、数平均分子量：約１，０６０）
実施例５：エピコート１００４（エポキシ当量：８７５〜９７５ｇ／ｅｑ、軟化点：９７℃、数平均分子量：約１，６００）
実施例６：エピコート１００７（エポキシ当量：１，７５０〜２，２００ｇ／ｅｑ、軟化点：１２８℃、数平均分子量：約２，９００）
実施例７：エピコート１００９（エポキシ当量：２，４００〜３，３００ｇ／ｅｑ、軟化点：なし、数平均分子量：約３，７５０）
【００４２】
[実施例８]
エポキシ樹脂として、エピコート１００３に代えて、クレゾールノボラック型エポキシ樹脂（バンティコ製のアラルダイト（登録商標）ＥＣＮ−１２８０）を同量使用した以外は実施例１と同様にして熱転写受像シートを作製した。
【００４３】
[実施例９〜１２]
ＧＭＡ／ＭＭＡ−ＭＡＡとエピコート１００３の使用量、および、両者の重量比Ａ／Ｅをそれぞれ表１に示す値としたこと以外は実施例１と同様にして熱転写受像シートを作製した。
【００４４】
【表１】
0004418420.tif 000003
【００４５】
[比較例１]
ＧＭＡ／ＭＭＡ−ＭＡＡに代えて、エポキシアクリレートとしてクレゾールノボラックポリグリシジルエーテルのメタクリレート化合物（ＣＮＥＰＸ−ＭＡＡ、ガラス転移温度：４０℃）を同量使用した以外は実施例１と同様にして熱転写受像シートを作製した。
【００４６】
[比較例２]
ＧＭＡ／ＭＭＡ−ＭＡＡを２０重量部とし、エピコート１００３を使用しないこと以外は実施例１と同様にして熱転写受像シートを作製した。
【００４７】
[比較例３〜４]
ＧＭＡ／ＭＭＡ−ＭＡＡとエピコート１００３の使用量、および、両者の重量比Ａ／Ｅをそれぞれ表２に示す値としたこと以外は実施例１と同様にして熱転写受像シートを作製した。
【００４８】
【表２】
0004418420.tif 000004
【００４９】
（耐擦過性試験）
実施例１〜１２および比較例１と２で作製した熱転写受像シートを、１００×１４０ｍｍに裁断し、ソニー(株)製の昇華型熱転写プリンタＣＶＰ−Ｇ７に同プリンタ用昇華型熱転写リボンをセットして、各熱転写受像シートの受容層面に顔写真を印画した。
【００５０】
次に、紫外線照射装置（フュージョン・ユーブイ・システムズ・ジャパン製のＬＨ−６）を使用して、積算光量１，５００ｍｊ／ｃｍ２となるように紫外線照射して架橋し評価用サンプルとした。
【００５１】
得られたサンプルの受容層面を、摩擦子として不織布（旭化成(株)製のベムコットＭ−１）を装着したクロックメータ型の摩擦試験機を用いて、圧力４５０ｇ／cm２の条件で１００回ラビングし、下記の基準で耐擦過性を評価した。得られた結果を表３、表４および表５に示す。
○：画像に全く変化が見られなかった。耐擦過性極めて良好。
△：受容層がごく僅かにとれた部分があったが実用可能なレベル。耐擦過性良好。
×：画像が消失した。耐擦過性不良。
【００５２】
（耐溶剤性試験）
耐擦過性試験で使用した評価用サンプルと同様のサンプルを作製し、摩擦子として、アセトンまたはジメチルスルホキシド（ＤＭＳＯ）を含浸させた不織布（旭化成(株)製のベムコットＭ−１）を装着したクロックメータ型の摩擦試験機を用いて、圧力４５０ｇ／ｃｍ２の条件で１００回ラビングし、下記の基準で耐溶剤性を評価した。得られた結果を表３、表４および表５に示す。
○：画像に全く変化が見られなかった。耐溶剤性極めて良好。
△：受容層がごく僅かにとれた部分があったが実用可能なレベル。耐溶剤性良好。
×：画像が消失した。耐溶剤性不良。
【００５３】
（印画濃度）
実施例１〜１２および比較例１と２で作製した熱転写受像シートを、１００×１４０ｍｍに裁断し、ソニー(株)製の昇華型熱転写プリンタＣＶＰ−Ｇ７に同プリンタ用昇華型熱転写リボンをセットして、上記受像シートに３２階調のグラデーション印画を行い、高濃度階調部（３２階調部）の印画濃度をマクベス濃度計（マクベス社製、ＲＤ９１４）にて測定した。評価基準を以下のとおりとし、測定結果を表３、表４および表５に示す。
○：２．２以上。
△：２．０〜２．２未満。
×：２．０未満。
−：印画時にブロッキングが発生し、評価不可能。
【００５４】
【表３】
0004418420.tif 000005
【００５５】
【表４】
0004418420.tif 000006
【００５６】
【表５】
0004418420.tif 000007